Patent WO-2006068528-A3 (WO)
Title: Procede et installation pour l'obtention de beton cellulaire et beton cellulaire obtenu par ce procede
Inventor: PROFIR CONSTANTIN
IPC: B01F13/06
Filed: 2004-12-21
Abstract: La présente invention a trait à un procédé et une installation pour l'obtention de béton cellulaire et à un béton cellulaire ainsi obtenu qui peut être utilisé en maçonnerie et dans des travaux d'isolation thermique et sonore, qui peut être placé directement ou coulé dans des moules. Selon l'invention, le procédé se caractérise en ce que, dans la chambre de mélange on introduit les constituants solides secs du mélange, et ensuite on interrompt la communication de cette chambre avec l'environnement et une pression d'une valeur de -0,5 à - 0,2 bar est générée dans la chambre, la cuve étant entraînée en rotation à une vitesse entre 15 et 48 tours-minute pendant 2 à 6 minutes, ensuite tout en maintenant la rotation, on introduit dans la chambre de l'air ou de préférence un mélange contenant 1 à 99 % en poids d'air et 99 à 1 % en poids d'argon ou uniquement de l'argon à une pression entre 1 et 8 bar, de préférence entre 2,5 et 5 bar, suivi de l'introduction, à une pression entre 1 et 8 bar, de préférence entre 2,5 et 5 bar, d'un mélange d'eau et d'additifs comportant le gaz d'entraînement et des liants organiques, le cas échéant, et le maintien de la rotation avec la même vitesse de rotation de 15 à 48 tours-minute pendant 5 à 15 minutes. Ensuite dans une chambre de décharge on introduit de l'air, à une pression entre 1 et 8 bar, égale à la valeur de pression dans la chambre de mélange, suivi de la mise en communication de la chambre de mélange avec la chambre de décharge, selon un trajet dans lequel est prévue une pression égale à la pression dans la chambre de mélange et dans la chambre de décharge, finalement on réalise une décharge gravitationnelle dans le moule et l'égalisation de la pression dans la chambre de décharge et de la pression dans la chambre de mélange avec la pression atmosphérique, en vue de l'obtention de l'expansion des bulles de gaz fixées dans la masse de mélange par le gaz d'entraînement, et suite à l'expansion, la masse de mélange est déchargée depuis la chambre de décharge où s'est produite l'expansion, et on la laisse se reposer pendant 5 à 10 heures à la pression atmosphérique ou dans des conditions contrôlées, suivi desdites opération de découpe et de palettisation. La présente invention a également trait à une installation dans laquelle le procédé est mis en oeuvre comportant des chicanes (16) montées dans le sens de la longueur de la génératrice de la forme cylindrique de la cuve (2), lesdites chicanes présentant de préférence une cavité de forme semi-sphérique (T) située dans le sens de rotation de la cuve (2), à un raccordement de conduite (1) solidaire d'une cuve (2) à l'avant de l'orifice (c) de celle-ci étant fixé un mamelon (17) d'un sous-ensemble de raccordement (B), en relation avec lequel une soupape rectiligne (24) est monté, du côté inférieur du mamelon (17) est fixé un coude (25) qui présente une portion inférieure (k) pénétrant en partie dans la chambre de décharge (a) confinée par une cuve inférieure (23) d'un sous-ensemble de décharge (C), le coude (25) comportant un orifice (r) qui est fermé par un volet (27) articulé à la portion inférieure (k), dans la chambre de décharge est disposé sur des rouleaux (28), un moule (30) qui peut y être introduit ou en être retiré à travers un orifice (p) qui peut être recouvert par un couvercle (35) opéré par un vérin hydraulique (33), la cuve supérieure (2) d'un sous-ensemble de mélange (A) étant soutenue au moyen dudit autre palier (3) à un desdits supports (4) par un arbre tubulaire (37) du sous-ensemble (E) pour la modification de la pression et l'alimentation d'eau et d'additifs et de liants organiques, le cas échéant. L'invention a trait en outre au béton cellulaire obtenu selon l'invention par l'application du procédé au sein de l'installation, constitué d'un mélange formé de 48 à 62 % de grains de sable de